БЕЗМЕМБРАННЫЙ ФИЛЬТР И/ИЛИ НЕРАЗЪЕМНАЯ РАМКА ДЛЯ ФИЛЬТРА

1. Фильтр для устройства охлаждения кожуха, причем устройство охлаждения выполнено с возможностью приема наружного воздуха в свой корпус через отверстие, сообщенное с внешней средой, содержащий опорную конструкцию, выполненную с возможностью установки в упомянутом корпусе; прокладку, герметично зацепляющуюся с опорной конструкцией и выполненную с возможностью зацепления с корпусом; и фильтрующий материал, опирающийся на опорную конструкцию, при этом у фильтрующего материала отсутствует слой мембранного типа, но имеется сплетение волокон, подобранных таким образом, чтобы они препятствовали проникновению воды, позволяя пройти испытание в соляном тумане в соответствии с требованиями стандартов GR-487-CORE и ASTM В 117.
2. Фильтр по п.1, отличающийся тем, что сплетение волокон является материалом глубокой фильтрации, содержащим, по меньшей мере, один слой, состоящий из нетканых волокон, изготовленных по технологии аэродинамического распыления расплава.
3. Фильтр по п.2, отличающийся тем, что сплетение волокон расположено по потоку перед опорной подложкой и образует входную фильтрующую поверхность фильтрующего материала, при этом нетканые волокна, изготовленные по технологии аэродинамического распыления расплава, обеспечивают как глубинную фильтрацию, так и фильтрацию влаги, а опорная подложка обеспечивает гофрируемость, причем фильтрующий материал гофрирован.
4. Фильтр по п.2, отличающийся тем, что сплетение волокон расположено по потоку после опорной подложки, при этом опорная подложка обеспечивает первую глубинную фильтрацию, а нетканые волокна, изготовленные по технологии аэродинамического распыления расплава, обеспечивают вторую глубинную фильтрацию с большей эффективностью, чем у первой глубинной фильтрации, в сочетании с фильтрацией влаги.
5. Фильтр по п.2, отличающийся тем, что сплетение волокон состоит, по меньшей мере, из двух слоев нетканых волокон, изготовленных по технологии аэродинамического распыления расплава, нанесенных на опорную подложку.
6. Фильтр по п.1, отличающийся тем, что сплетение волокон при среднем потоке: имеет поровое давление более 4,137 кПа, а диаметр пор менее 10 мкм.
7. Фильтр по п.1, отличающийся тем, что фильтрующий материал выбирается таким образом, чтобы он соответствовал, по меньшей мере, классу MERV 16.
8. Фильтр по п.1, отличающийся тем, что фильтрующий материал имеет давление насыщения более 2,068 кПа.
9. Фильтр по п.1, отличающийся тем, что фильтрующий материал выбирается так, чтобы поры распределялись по размеру таким образом, чтобы более 50% пор имели размер от 4 до 8 мкм, а средний диаметр пор был от 5 до 7 мкм, причем фильтрующий материал выбирается так, чтобы через поры с диаметром более 20 мкм проходило менее 20% совокупного потока, пропускаемого фильтром.
10. Фильтр по п.1, отличающийся тем, что сплетение волокон преимущественно состоит из полимерных волокон, изготовленных по технологии аэродинамического распыления расплава, толщиной, по меньшей мере, примерно 0,25 мм, причем сплетение волокон расположено на подложке, образуя композитный фильтрующий материал, имеющий:
толщину от 1 до 3 мм;
воздухопроницаемость (28 л/мин при разнице давлений 1,27 см водяного столба) от 15 до 40;
2
плотность от 100 до 200 г/м;
распределение пор по размеру таким образом, чтобы более 50% пор имели диаметр от 5 до 8 мкм, причем распределение пор по размеру у композитного фильтрующего материала осуществлено таким образом, что диаметр у менее чем 20% пор составляет более 10,5 мкм;
эффективность более 90% для частиц диаметром от 0,30 до 0,40 мкм;
2
КПД фильтра для синтетической пыли со средним весом составляет более 96%, причем пылеемкость композитного фильтра в соответствии с требованиями Американского общества инженеров по отоплению, холодильной технике и кондиционированию воздуха составляет более 8,3 г/м;
90% совокупного потока, проходящего через композитный фильтр, достигается при среднем диаметре пор от 4 до 6 мкм;
причем наименьший диаметр пор у композитного фильтрующего материала составляет менее 4 мкм, а более 5% пор имеют размер менее 5 мкм.
11. Фильтр по п.1, отличающийся тем, что сплетение волокон содержит полимер полипропилена, изготовленный по технологии аэродинамического распыления расплава, опирающийся на опорную подложку, причем опорная подложка содержит синтетический гидрофобный материал.
12. Фильтр по п.1, отличающийся тем, что фильтрующий материал состоит из множества складок с вершинами складок, проходящими, по существу, вертикально, а также, по существу, горизонтально разнесенными между собой таким образом, чтобы обеспечивался сток влаги между складками под действием силы тяжести.
13. Фильтр, содержащий: водостойкую и коррозийно-стойкую прямоугольную рамку, предназначенную для применения в панельном фильтре; прямоугольную прокладку, герметично зацепляющуюся с прямоугольной рамкой; и фильтрующий материал, герметично установленный в прямоугольной рамке, глубина складок которого составляет, по меньшей мере, 1,27 см, причем фильтрующий материал является композитным материалом, у которого отсутствует мембранный слой и который имеет опорную подложку и покрывающее его высокопроизводительное сплетение волокон, включающее в себя гидрофобные волокна, увеличивающие класс композитного материала выше MERV 14, причем фильтрующий материал электростатически заряжен, образуя электрет.
14. Фильтр по п.13, отличающийся тем, что сплетение волокон является материалом глубокой фильтрации, содержащим, по меньшей мере, один слой из нетканых волокон, изготовленных по технологии аэродинамического распыления расплава.
15. Фильтр по п.14, отличающийся тем, что сплетение волокон расположено по потоку перед опорной подложкой и образует входную фильтрующую поверхность фильтрующего материала, при этом нетканые волокна, изготовленные по технологии аэродинамического распыления расплава, обеспечивают как глубинную фильтрацию, так и фильтрацию влаги, причем опорная подложка обеспечивает гофрируемость, при этом фильтрующий материал гофрирован.
16. Фильтр по п.14, отличающийся тем, что сплетение волокон расположено по потоку после опорной подложки, обеспечивающей первую глубинную фильтрацию, при этом нетканые волокна, изготовленные по технологии аэродинамического распыления расплава, обеспечивают вторую глубинную фильтрацию с большей эффективностью, чем у первой глубинной фильтрации, в сочетании с фильтрацией влаги.
17. Фильтр по п.14, отличающийся тем, что сплетение волокон состоит, по меньшей мере, из двух слоев нетканых волокон, изготовленных по технологии аэродинамического распыления расплава, нанесенных на опорную подложку.
18. Фильтр по п.13, отличающийся тем, что сплетение волокон имеет среднее поровое давление более 4,137 кПа и средний диаметр пор более 10 мкм.
19. Фильтр по п.13, отличающийся тем, что фильтрующий материал выбирается таким образом, чтобы он соответствовал, по меньшей мере, классу MERV 16.
20. Фильтр по п.13, отличающийся тем, что фильтрующий материал имеет давление насыщения более 2,068 кПа.
21. Фильтр по п.13, отличающийся тем, что фильтрующий материал выбирается так, чтобы поры распределялись по размеру таким образом, чтобы более 50% пор имели размер от 4 до 8 мкм, а средний диаметр пор был от 5 до 7 мкм, причем фильтрующий материал выбирается так, чтобы через поры диаметром более 20 мкм проходило менее 20% совокупного потока, пропускаемого фильтром.
22. Фильтр по п.13, отличающийся тем, что сплетение волокон преимущественно состоит из полимерных волокон, изготовленных по технологии аэродинамического распыления расплава, толщиной, по меньшей мере, примерно 0,25 мм, причем сплетение волокон покрывает подложку, образуя композитный фильтрующий материал, имеющий:
толщину от 1 до 3 мм;
воздухопроницаемость (28 л/мин при разнице давлений 1,27 см водяного столба) от 15 до 40;
2
плотность от 100 до 200 г/м;
распределение пор по размерам таким образом, что более 50% пор имеют диаметр от 5 до 8 мкм, причем распределение пор по размеру у композитного фильтрующего материала осуществлено таким образом, что диаметр у менее чем 20% пор составляет более 10,5 мкм;
эффективность более 90% для частиц диаметром от 0,30 до 0,40 мкм;
2
кпд фильтра для синтетической пыли со средним весом составляет более 96%, причем пылеемкость композитного фильтра в соответствии с требованиями Американского общества инженеров по отоплению, холодильной технике и кондиционированию воздуха составляет более 8,3 г/м;
90% совокупного потока, проходящего через композитный фильтр, достигается при среднем диаметре пор от 4 до 6 мкм;
причем наименьший диаметр пор у композитного фильтрующего материала составляет менее 4 мкм, а более 5% пор имеют размер менее 5 мкм.
23. Фильтр по п.13, отличающийся тем, что сплетение волокон содержит полимер полипропилена, изготовленный по технологии аэродинамического распыления расплава, опирающийся на опорную подложку, причем опорная подложка содержит синтетический гидрофобный материал.
24. Фильтр по п.13, отличающийся тем, что фильтрующий материал состоит из множества складок с вершинами складок, проходящими, по существу, вертикально и, по существу, горизонтально разнесенными между собой таким образом, чтобы обеспечивался сток влаги между складками под действием силы тяжести.
25. Фильтр для устройства охлаждения кожуха, причем устройство охлаждения выполнено с возможностью приема свежего воздуха в корпус устройства охлаждения через отверстие, сообщенное с внешней средой, содержащий окаймляющую рамку, отлитую из полимерного материала и проходящую по периферии фильтрующего материала, причем окаймляющая рамка образует неразъемное уплотнение между фильтрующим элементом и устройством охлаждения; фильтрующий материал, опирающийся на опорную конструкцию, при этом фильтрующий материал выбирается таким образом, чтобы он препятствовал проникновению воды и мог пройти испытание в соляном тумане в соответствии с требованиями стандартов GR-487-CORE и ASTM В 117.